(57)【要約】【課題】新聞用紙において低製造コスト、高不透明度および高強度の全てを満足させる。【解決手段】パルプ原料の１０〜７０重量％が機械パルプで構成され、この機械パルプが古紙原料から持ち込まれる再生機械パルプと新たに投入される機械パルプとからなる新聞用紙であって、前記総機械パルプの繊維長０．５〜１．５ｍｍの比率を３０〜７０％にする。【選択図】なし【特許請求の範囲】
【請求項１】
脱墨古紙パルプと機械パルプとをパルプ原料とし、このパルプ原料に含まれる機械パルプの総量を１０〜７０重量％にした新聞用紙であって、
前記総機械パルプの繊維長が０．５〜１．５ｍｍの比率が３０〜７０重量％であることを特徴とする新聞用紙。
【請求項２】
坪量が３８〜５０ｇ／ｍ2に抄紙されていて、かつ不透明度８８％以上、引張強度２．２ｋＮ／ｍ以上または引裂強度３３０ｍＮ以上の内の少なくともひとつを満足することを特徴とする請求項１に記載の新聞用紙。
【発明の詳細な説明】
【技術分野】
【０００１】
本発明は、新聞用紙に関するものである。
【背景技術】
【０００２】
新聞用紙は新聞配達時の配達人への重量負担を軽減するために、あるいは物流コストを削減するために、新聞用紙の軽量化、低坪量化が求められている。しかし、用紙の低坪量化は光学特性の悪化、特に印刷の裏抜けを生じやすくする傾向があるため、新聞用紙には不透明度を向上させる種々の工夫が施されている。
一方、古紙パルプは、森林資源への保護または製造の省エネルギー化に有効であり、製造コストの低いことから、新聞用紙に増配したいという要望が強い。しかし、古紙パルプの増配は用紙の不透明度を下げる傾向があり、前記低坪量化に由来する不透明度の向上への要求と相反する結果を招くおそれがある。
【０００３】
そこで、古紙パルプに不透明度の向上効果がある機械パルプを配合することも考えられる。しかし、機械パルプの配合は強度の低下を招く可能性があり、高速オフセット印刷時の高張力に耐えられる強度が望まれる新聞用紙においては、機械パルプを配合すると共に強度を向上できる技術は不可欠である。
例えば、特許文献１に示すように、脱墨古紙パルプを分級選別してその長繊維分を機械パルプに配合した新聞用紙が知られている。この新聞用紙では表面に水和ケイ酸と接着剤とを表面に塗工し、不透明度を向上させている。
【特許文献１】特開２００２−１８０３９４号公報
【発明の開示】
【発明が解決しようとする課題】
【０００４】
前記特許文献１では、脱墨古紙パルプの長繊維分の働きにより新聞用紙の引裂強度を上げることができるが、短繊維分が少なくなるため引張強度および不透明度は逆に低くなる傾向があり、強度および不透明度が十分とは言えなかった。
また、機械パルプの配合のみでは不透明度が十分であるとは言えず、表面塗工を行って不透明度を補う必要があり、製造コストを高騰させる原因となっていた。
本発明は、前記の問題を解決できる新聞用紙を提供することを目的とする。
本発明は、叩解により繊維長０．５〜１．５ｍｍの比率が高められた機械パルプを脱墨古紙パルプに配合し、このパルプ原料に対して機械パルプの総量が１０〜７０重量％でかつその総機械パルプの中に繊維長０．５〜１．５ｍｍの機械パルプを３０〜７０重量％含有させることにより、不透明度と引裂強度と引張強度とを全て満足させることのできる新聞用紙を提供することを目的とする。
【課題を解決するための手段】
【０００５】
前記目的を達成するため、本発明は新聞用紙に、次の手段を講じた。
即ち、脱墨古紙パルプと機械パルプとをパルプ原料とし、このパルプ原料に含まれる機械パルプの総量を１０〜７０重量％にした新聞用紙であって、
前記総機械パルプの中に繊維長０．５〜１．５ｍｍの機械パルプを３０〜７０重量％含有する。
これによって、パルプの繊維長を引張強度と引裂強度とを双方高くすることができる０．５〜１．５ｍｍに規定し、このパルプを適量添加することにより、新聞用紙の引裂強度と引張強度とが高くすることが可能となる。また、前記パルプを不透明度の向上効果を有する機械パルプとすることで、新聞用紙の不透明度を高めることができる。これらによって、新聞用紙において不透明度と引張強度と引裂強度とを全て満足させることができる。
【０００６】
坪量が３８〜５０ｇ／ｍ2に抄紙されていて、かつ不透明度８８％以上、引張強度２．２ｋＮ／ｍ以上または引裂強度３３０ｍＮ以上の内の少なくともひとつを満足する。
これによって、新聞用紙を低坪量に抄紙しても、印刷の裏抜けが発生したり、高速オフセット印刷時に断紙が生じるのを防止することができる。
【発明の効果】
【０００７】
本発明により、新聞用紙において、不透明度と引裂強度と引張強度との全てを満足させることができる。
【発明を実施するための最良の形態】
【０００８】
本発明の新聞用紙に用いられるパルプ原料は、脱墨古紙パルプと機械パルプとを有する主成分から成っている。
前記脱墨パルプの原料には、例えば上白、罫白、カード、特白、中白、ケント、白アート、新聞、雑誌などが挙げられ、これらのパルプの少なくとも１種以上を用いることができる。上白、罫白、カード、特白、中白またはケント紙などの古紙は化学パルプが主体で形成されており機械パルプは含まれていない。また、新聞または雑誌などの古紙では機械パルプは１５〜６０重量％含まれている。従って、前記脱墨古紙パルプ中に含まれる再生機械パルプを有効に利用し、再生パルプより高価な機械パルプの使用率を下げて製造コストを低くするには、少なくとも新聞または雑誌を原料とする脱墨古紙パルプを使用するのが好ましい。
【０００９】
前記機械パルプの中でサーモメカニカルパルプ（ＴＭＰ）は化学パルプより不透明度に優れ、同じ機械パルプである砕木パルプ（ＧＰ）などに比べて高強度である。従って、脱墨古紙パルプに配合するパルプ材としては最も好適に用いられる。また、前記サーモメカニカルパルプの木材原料は、スプルース系、パイン系またはユーカリ系などであり、針葉樹および広葉樹などを問わず用いることができる。
前記サーモメカニカルパルプは、原料チップを洗浄、予熱、加圧リファイナー、大気圧リファイナーの順に叩解（リファイニング）されてパルプ化される。この叩解後の平均繊維長はカヤニ重量平均繊維長（以下、平均繊維長と呼ぶ。）で１．６〜１．８ｍｍであり、繊維長が１．６ｍｍより長い繊維分が含まれている。この長繊維分を脱墨古紙パルプに添加すると引張強度を低下させ、また十分な不透明度を得られない可能性があるため、さらに叩解を進めて繊維長が０．５〜１．５ｍｍの比率を高くするように調整する。
【００１０】
前記パルプ原料には機械パルプ以外に、脱墨古紙パルプ由来の再生機械パルプも含まれており、新たに配合する機械パルプの添加量は原料の再生機械パルプの含有量に応じて変更する必要がある。従って、新たに配合する機械パルプの添加量を規定することは困難であるが、再生機械パルプを含む機械パルプの総量と、この機械パルプの総量に対する有効な繊維長を有する機械パルプの含有量は規定することができる。
即ち、機械パルプの総量がパルプ原料の１０〜７０重量％、好ましくは２０〜６０重量％になるように、機械パルプと脱墨古紙パルプとを配合する。総機械パルプ量を１０重量％、好ましくは２０重量％より多くすることで、機械パルプの不透明度向上効果や強度向上効果を十分に発揮させることが可能となる。また、総機械パルプ量を７０重量％未満、好ましくは６０重量％未満とすることで、環境負荷が小さく原料コストに優れる脱墨古紙パルプを多く用いることができる。
【００１１】
また、前記機械パルプには引裂強度と引張強度の双方に優れる機械パルプが含まれており、これらの機械パルプは繊維長０．５〜１．５ｍｍの比率が高い。これらの有効な繊維長を有する機械パルプが総機械パルプ中に３０〜７０重量％、好ましくは４０〜６０重量％になるように、機械パルプと脱墨古紙パルプとを配合するのが好ましい。この繊維長０．５〜１．５ｍｍの機械パルプを総機械パルプ中に３０重量％、好ましくは４０重量％より多く配合することで、引張強度を高くすることが可能となる。また、繊維長０．５〜１．５ｍｍの機械パルプを総機械パルプ中に７０重量％、好ましくは６０重量％より少なくすることで、引裂強度を高くすることが可能となる。
【００１２】
本発明の新聞用紙の製造方法は、機械パルプを叩解し繊維長０．５〜１．５ｍｍの比率を高める第１工程と、前記機械パルプと脱墨古紙パルプとを混合して、機械パルプの総量が１０〜７０重量％でかつその総機械パルプの中に繊維長０．５〜１．５ｍｍの機械パルプが３０〜７０重量％含有されるパルプスラリーを調成する第２工程とを有している。
前記第１工程は、木材チップを１００〜１３０℃で１〜３分間予熱した後、１次加圧リファイナーおよび２次大気圧リファイナーでフリーネスを指標として叩解し、繊維長が０．５〜１．５ｍｍの比率を高めた機械パルプを得る工程である。
【００１３】
前記第２工程は、脱墨古紙パルプに、繊維長を調整した機械パルプを配合し、機械パルプの総量が１０〜７０重量％でかつその総機械パルプの中に繊維長０．５〜１．５ｍｍの機械パルプが３０〜７０重量％含有されるパルプスラリーを調成する工程である。
これによって、塗工工程を設けなくとも不透明度を高くすることが可能となり、塗工工程を設けないことで製造工程の簡素化が可能となり、製造コストを下げることができる。
【００１４】
以下に本発明を実施例を用いてより具体的に説明するが、本発明はこれらの実施例に限定されるものではない。
本発明では、サーモメカニカルパルプをフリーネスが約１３０ｃｃとなるように叩解した後、これを脱墨古紙パルプと配合し、総機械パルプ量または０．５〜１．５ｍｍ繊維長の機械パルプの総機械パルプに対する含有率が異なる試料を得た。これらの試料を坪量４０ｇ／ｍ2に抄紙し、抄紙された紙支持体の不透明度、引張強度および引裂強度を評価した。結果を表１に示す。
【００１５】
【表１】
2006063481.tif 000002
【００１６】
なお、表１の繊維長はカヤニ社製きょう雑物試験機ＦＳ−２００により測定した繊維長とその含有率であり、坪量はＪＩＳ−Ｐ８１２４（１９９８年）で測定した結果である。  また、不透明度はＪＩＳ−Ｐ８１４９（２０００年）に従って測定し、不透明度８８％未満を×、不透明度８８％以上９０％未満を△、不透明度９０％以上を○と評価した。
引張強度はＪＩＳ−Ｐ８１１３（１９９８年）に従って測定し、引張強度が２．２ｋＮ／ｍ未満を×、２．２ｋＮ／ｍ以上かつ２．６ｋＮ／ｍ未満を△、２．６ｋＮ／ｍ以上を○と評価した。
【００１７】
引裂強度はＪＩＳ−Ｐ８１１６（２０００年）に従って測定し、引裂強度が３３０ｍＮ未満を×、３３０ｍＮ以上かつ３９０ｍＮ未満を△、３９０ｍＮ以上を○と評価した。
さらに、総合評価は不透明度、引張強度および引裂強度の３評価を総合的に満足させるか否かを示し、全ての評価が○の場合を◎の総合評価で、いずれかの評価が○もしくは△であるものに○の総合評価を、いずれかの評価に×があるものに×の総合評価を下した。
【実施例１】
【００１８】
総機械パルプ含有量が５重量％である比較例１に比べて、総機械パルプ含有量が１０重量％の実施例１は、不透明度の評価が高く、総機械パルプ含有量は１０重量％より多くする必要があることが分かる。
【実施例２】
【００１９】
総機械パルプ含有量が１０重量％である実施例１に比べると、実施例２は不透明度の評価が高く、総機械パルプ含有量は好ましくは２０重量％より多くした方が好ましいことが分かる。
【実施例３】
【００２０】
総機械パルプ含有量が４０重量％になるように、サーモメカニカルパルプを配合し、総機械パルプに占める繊維長０．５〜１．５ｍｍの機械パルプの配合量が４０重量％の実施例３の試料を得た。不透明度、引張強度および引裂強度の全てが○の評価となり、実施例および比較例の中で総合評価が最も優れる評価となっている。
【実施例４】
【００２１】
総機械パルプ含有量が７０重量％である実施例５に比べて、総機械パルプ含有量が６０重量％の実施例４は、引張強度が良好である。しかし、実施例５は比較例２に比べれば十分に良好な引張強度と引裂強度を有しているため、総機械パルプ含有量は好ましくは６０重量％より低くした方が良いことが分かる。
【実施例５】
【００２２】
総機械パルプ含有量が７０重量％である本実施例５は、総機械パルプ含有量が８０重量％の比較例２に比べて、引張強度および引裂強度が良好であり、総機械パルプ含有量は７０重量％より少ない方が良いことが分かる。
【実施例６】
【００２３】
実施例６は、原料パルプの４０重量％を占める総機械パルプの中で、３０重量％が繊維長０．５〜１．５ｍｍの機械パルプで構成されている。実施例３に比べて繊維長０．５〜１．５ｍｍの機械パルプの含有量が低い（繊維長１．６ｍｍ以上が多い）ため、引張強度は低い評価となっているが、繊維長０．５〜１．５ｍｍの機械パルプの含有量が２０重量％の比較例３よりは良好な評価となっている。このことから、繊維長０．５〜１．５ｍｍの機械パルプは少なくとも３０重量％含まれているのが好ましいことが分かる。
【実施例７】
【００２４】
繊維長０．５〜１．５ｍｍの機械パルプの含有量が７０重量％である実施例８に比べて、繊維長０．５〜１．５ｍｍの機械パルプの含有量が６０重量％である本実施例７は、引張強度の評価が良好であり、繊維長０．５〜１．５ｍｍの機械パルプはより好ましくは４０〜６０重量％含まれているのが良いことが分かる。
【実施例８】
【００２５】
実施例８は、原料パルプの４０重量％を占める総機械パルプの中で、７０重量％が繊維長０．５〜１．５ｍｍの機械パルプで構成されている。実施例３および実施例７に比べて繊維長０．５〜１．５ｍｍの機械パルプの含有量は高い（繊維長１．６ｍｍ以上が少ない）ため、引裂強度の評価が実施例３および実施例７より良くない。しかし、繊維長０．５〜１．５ｍｍの機械パルプの含有量が８０重量％と高い比較例４よりは良好な評価となっている。
［比較例１］
比較例１は、原料パルプに占める総機械パルプの含有量が５重量％と実施例１より低く、不透明度の向上効果を有する機械パルプの含有量が低いため、総合評価は良くない。
［比較例２］
比較例２は、原料パルプに占める総機械パルプの含有量が８０重量％と実施例２より高く、強度向上効果を有する脱墨古紙パルプの含有量が低いため、総合評価は良くない。
［比較例３］
比較例３は、繊維長０．５〜１．５ｍｍの機械パルプの含有量が２０重量％と実施例４より低く、引裂強度の評価が良くない。
［比較例４］
比較例４は、繊維長０．５〜１．５ｍｍの機械パルプの含有量が８０重量％と実施例５より高く、引張強度の評価が良くない。
［総合評価］
実施例１〜５および比較例１〜４の結果から、不透明度、引張強度および引裂強度の全てを満足できるのは、原料パルプの１０〜７０重量％、より好ましくは２０〜６０重量％が機械パルプであって、かつ繊維長０．５〜１．５ｍｍの機械パルプを３０〜７０重量％、より好ましくは４０〜６０重量％含む実施例２〜４および実施例７であることが分かる。